FR 2121718 A1 19720825 FR 7200680 A 19720110 72 C0680 1 2121713 La présente invention concerne une couche à plusieurs é-paisseurs pour nourrissons. Les couches pouvant être jetées, fournissent des avantages importants lors de l'utilisation par rapport aux couches devant 5 être lavées et réutilisées, notamment lorsqu'elles sont employées loin de la maison. Au cours de ces dernières années, de nombreuses couches différentes pouvant être jetées ont été proposées et certaines ont eu un succès commercial. Toutefois, même les couches ayant eu le plus de succès ne sont pas appro-10 priées pour certaines propriétés et leur succès est dû au fait que les consommateurs se sont résignés à accpeter un comportement inadéquat en tant qu'attribut de la commodité. Un critère de réalisation qui n'a pas été satisfait d'une façon convenable jusqu'à présent, réside dans le désir de main-15 tenir l'humidité à distance de la surface de la couche qui vient en contact avec la peau du nourrisson afin d'éviter l'irritation et l'infection de la peau. Une autre caractéristique importante réside dans le manque de rigidité et d'aptitude à la conformation au corps du nourris-20 son pour un confort maximal. Dans une forme de couche pouvant être jetée de la technique antérieure, on utilise un rembourrage en cellulose crêpé comme matière absorbante recouvert d'une matière imperméable analogue à du papier sur le côté devant être amené au contact de la peau 25 du nourrisson et d'une feuille en matière plastique imperméable sur le côté extérieur. Dans une telle couche, le rembourrage devient plus ou moins saturé uniformément avec de l'urine lorsque le nourrisson fait ses besoins et il y a donc une quantité sensible d'humidité seulement sur l'épaisseur du papier à dis-30 tance de la peau du nourrisson. Lors de l'utilisation, le poids du nourrisson enfonce la couche en papier contre le rembourrage saturé de sorte que des quantités importantes d'humidité traversent cette couche et viennent au contact de la peau du nourrisson. 35 En outre, dans les couches pouvant être jetées de la tech nique antérieure, la capacité d'absorption limitée du rembourrage en cellulose rend nécessaire d'empêcher l'excès d'urine de mouiller les vêtements extérieurs du nourrisson ou les draps du lit. Ces couches comportent un bord replié d'une feuille en 72 00680 2 2121718 matière plastique imperméable qui est mis en contact direct avec la peau du nourrisson pour avoir une enveloppe imperméable destinée à retenir l'excès d'urine. Cependant le contact direct prolongé de la matière plastique avec la peau du nourris-5 son peut provoquer une irritation et une infection. Tant la matière en papier que le rembourrage crêpé de ces couches de la technique antérieure, sont relativement rigides, ce qui procure une couche incorfortable notamment quand un rembourrage suffisant est présent pour absorber une quantité im-10 portante d'urine. L'invention crée une couche qui, avec un volume suffisamment petit pour être compatible avec le confort, permet : (a) de traiter tout le volume d'une ou de plusieurs décharges d'urine, 15 (b) de retirer rapidement l'urine de la peau du nourrisson en laissant une couche relativement sèche au contact de celle-ci, (c) d'empêcher l'urine de mouiller les vêtements extérieurs ou les draps du lit. 20 Ces fonctions sont obtenues au moyen d'une couche à plu sieurs épaisseurs comprenant, en relation juxtaposée dans l'ordre cité, une épaisseur fibreuse constituée de fibres courtes et longues, habituellement des fibres cellulosiques reliées les unes aux autres, cette épaisseur ou couche étant destinée 25 à venir au contact de la peau du nourrisson, une garniture fortement poreuse de fibres cellulosiques courtes compactées de manière lâche et une feuille de support imperméable adhérant à la garniture de cellulose compactée d'une manière lâche par l'intermédiaire de la zone de l'interface entre elle. A titre 30 facultatif, une épaisseur ou couche comprenant une deuxième garniture compactée de manière lâche, de fibres cellulosiques ou une couche comprenant plusieurs feuilles d'un rembourrage en cellulose crêpé, peuvent être interposées entre la première garniture cellulosique et la feuille de support imperméable. 35 Les couches pouvant être jetées ont habituellement une forme rectangulaire, la plus grande dimension étant conçue pour s'étendre depuis le dos de la taille du nourrisson vers l'avant de sa taille, tandis que la plus petite dimension est limitée pour s'adapter autour de la taille du nourrisson et entre ses 72 00680 3 2121718 jambes. Dans une couche dans laquelle la décharge d'urine tend à s'étaler uniformément dans la zone mouillée, toute la décharge en un point médian de la couche s'étale sur ses bords latéraux avant d'atteindre son extrémité et avant que la capacité d'ab-5 sorption de la couche soit totalement utilisée» Dans le mode de réalisation préféré de la couche de l'invention, l'écoulement d'urine est dirigé d'une façon préférentielle dans le sens longitudinal de la couche rectangulaire afin de compenser les inégalités dimensionnelles et pour égaliser plus ou moins l'étale-10 ment de l'urine à chaque bord de la couche. Suivant un mode de réalisation de la couche de l'invention qui comporte une épaisseur d'un rembourrage en cellulose crêpé, l'écoulement de l'urine, de préférence dans le sens longitudinal, est obtenu en orientant l'épaisseur du rembourrage 15 afin que sa direction soit transversale à la longueur de la couche et que les nervures du crêpage s'étendent parallèlement à la longueur de la couche» Dans les modes de réalisation de la couche dans lesquels la feuille imperméable adhère directement à une garniture fortement poreuse compactée de manière lâche, 20 l'adhésion entre la feuille et la garniture par l'intermédiaire de 'interface entre celles-ci, a lieu le long de lignes parallèles espacées s'étendant sur la longueur de la couche, ce qui tend à canaliser l'écoulement de liquide entre les lignes d'adhésif. 25 l'épaisseur fibreuse de la couche est d'une réalisation poreuse et ses fibres ont moins de pouvoir de mouillage vis-à-vis de l'eau que les fibres de la garniture compactée de manière lâche ce qui a pour effet d'avoir un écoulement de liquide depuis l'épaisseur fibreuse dans la garniture. Le rembourrage 30 de cellulose crêpé lorsqu'il est utilisé à une plus petite dimension moyenne des pores que la garniture fibreuse compactée de manière lâche, ce qui a pour effet que le liquide s'écoule depuis la garniture vers le rembourrage. Les éléments respectifs de la couche à plusieurs épais-35 seurs de l'invention, coopérant en ce que (1) l'écoulement d'urine dans une petite zone sur la surface extérieure de l'épaisseur fibreuse est dirigé de préférence dans la garniture sous-jacente plutôt que dans les autres zones de l'épaisseur fibreuse, ce qui a pour effet de contenir l'humidité de l'épaisseur 72 00680 2121718 fibreuse dans une zone réduite et de déplacer l'urine à distance de la peau du nourrisson, (2) l'écoulement de l'urine à travers une petite zone de l'interface entre l'épaisseur fibreuse et la garniture compactée de manière lâche, tend à s'étaler latérale-5 ment dans la garniture ou les garnitures en raison du plus grand pouvoir de mouillage et de l'effet de mèche des fibres dans ce rembourrage (2a) lorsqu'une épaisseur de rembourrage crêpé est utilisée, l'écoulement de l'urine dans cette épaisseur tend à s'étaler plus rapidement que dans la garniture compactée de ma-10 nière lâche, ce qui a tendance à réduire le mouillage dans la garniture dans une zone de dimensions modérées et de déplacer l'urine à distance de la peau du nourrisson, (3) l'urine qui peut passer à travers la garniture compactée de manière lâche (ou les garnitures ou à travers la garniture et le rembourrage) 15 pendant une décharge, est maintenue par la feuille de support imperméable pendant une durée suffisante pour permettre l'absorption de l'urine dans la zone de la garniture, notamment lorsque l'écoulement d'urine est rapide et (4) l'excès d'urine à capacité d'absorption rapide de la garniture compactée de manière 20 lâche (ou des garnitures ou de la garniture et du rembourrage) est amené par la couche imperméable dans la partie sèche de la garniture, pour prendre une vitesse plus lente, ce qui permet l'utilisation de toute la capacité d'absorption de la garniture. Dans le mode de réalisation préféré de l'invention, l'é-25 paisseur fibreuse est coextensible dans sa dimension avec la feuille de support imperméable et il n'y a pas de pliage de cette dernière que la face antérieure de la couche. Dans ce mode de réalisation, toute la face de la couche qui est amenée au contact du nourrisson est en matière fibreuse et il n'y a pas de 30 couches en matière plastique ou de couches imperméables analogues sur cette face. Ainsi la couche évite la moiteur froide et l'irritation et l'infection possibles qui résultent du contact direct entre la matière plastique et la peau. On a déjà décrit une couche ayant une épaisseur constituée 35 d'une bande liée de fibres longues et courtes, d'une garniture fortement poreuse compactée de manière lâche de fibres cellulosiques courtes et d'une feuille de support imperméable, ayant également une épaisseur fibreuse cellulosique fortement compactée, densifiée, analogue à du papier solidaire de la garniture 72 00680 5 2121718 compactée de manière lâche et sur sa face contiguë à la feuille imperméable» Par contraste, dans l'invention, la garniture compactée de manière lâche de fibres, cellulosiques, n'a pas essentiellement un gradient de densité dans son épaisseur et, dans 5 un mode de réalisation, est reliée directement à la feuille de support imperméable. Un des buts de l'épaisseur densifiée de la couche était de favoriser la vitesse d'absorption de l'urine afin qu'elle puisse être absorbée rapidement immédiatement après une décharge. 10 Dans le mode de réalisation de l'invention dans lequel on utilise un rembourrage en cellulose crêpé, ce rembourrage sert à la même fonction que l'épaisseur densifiée, c'est-à-dire à accélérer la vitesse d'absorption de l'urine tout en tendant en même temps à égaliser l'étalement de l'urine sur le côté et les bords 15 d'extrémités de la couche. Cependant, pour certaines utilisations, la capacité d'absorption totale de la couche peut être plus importante que son taux d'absorption et la couche qui utilise seulement la garniture compactée de manière lâche à courtes fibres cellulosiques, 20 a une plus grande capacité d'absorption pour le même poids total de matière absorbante que la couche qui utilise une garniture ayant une épaisseur densifiée de fibres cellulosiques. Dans une couche destinée à être utilisée toute une nuit pour un très petit nourrisson, à titre d'exemple, la décharge totale de plu-25 sieurs déversements peut procurer la capacité d'absorption finale tandis que le taux de décharge dans un déversement ne peut pas être aussi grand afin de taxer le taux d'absorption de la garniture compactée de manière lâche, de sorte qu'on obtient un avantage pour une plus grande capacité d'absorption totale par 30 unité de poids de la garniture compactée de manière lâche n'ayant pas de gradient de densité par rapport à une garniture dans laquelle une partie des fibres est fortement compactée. L'invention est représentée, à titre d'exemples non limitatifs, aux dessins annexés. 35 La fig- 1 est une vue en perspective partiellement en cou pe transversale, d'une couche ouverte dépliée conformément à un mode de réalisation de l'invention. La fig. 2 est une coupe transversale partielle de la couche de la fig. 1 prise suivant la ligne 2-2 de cette figure, mon 72 G0680 6 2121718 trant la configuration interne du mode de réalisation de la fig» 1» La fig» 3 est une coupe transversale partielle analogue à celle de la fig» 2, montrant une variante de réalisation de l'in-5 vention» La fig» 4 est une coupe transversale partielle analogue à la fig. 2 illustrant un autre mode de réalisation de l'invention dans lequel deux garnitures cellulosiques sont interposées entre la feuille imperméable et la couche fibreuse. 10 La fig. 5 est une vue en perspective à une échelle réduite de la couche des fig. 1 et 2 dans sa configuration finale après qu'elle a été mise sur le nourrisson. La fig. 6 est une vue en perspective illustrée partiellement en traits mixtes, montrant une façon suivant laquelle la 15 couche des fig» 1 et 2 peut être pliée et la manière d'ouvrir partiellement la couche en vue de son utilisation. La fig. 7 est une coupe transversale partielle de la couche pliée de la fig. 6, prise suivant la ligne 7-7 de cette figure. 20 La fig. 8 est une vue en perspective partiellement en cou pe transversale d'une couche dépliée ouverte, conforme au mode de réalisation de l'invention, utilisant une épaisseur d'un rembourrage crêpé. Aux dessins annexés, notamment aux fig. 1 et 2, la couche 25 10 lorsqu'elle est totalement ouverte et déposée à plat, comprend une feuille 12 imperméable à l'eau qui est de forme rectangulaire, tin tampon fibreux fortement absorbant vis-à-vis de l'eau ou garniture 14- qui est également rectangulaire mais plus petit que la feuille imperméable et disposé au centre de celle-30 ci, et une épaisseur de recouvrement 16 en matière fibreuse qui est également de forme rectangulaire, de dimension égale et qui se termine avec la feuille imperméable et au contact de celle-ci dans les parties marginales de la couche s'étendant à la périphérie au-delà du tampon absorbant, c'est-à-dire dans les par-35 ties 16b et 12b de la couche ou épaisseur 16 et de la feuille imperméable 12. Le tampon ou garniture 14 adhère à la feuille imperméable au moyen de lignes d'adhésif 22 se trouvant essentiellement à l'interface entre la garniture et la feuille imperméable. Les parties marginales 16b et 12b adhèrent égale 72 C0680 7 2121718 ment l'une à l'autre au moyen de lignes 22 d'adhésif. Dans le mode de réalisation préféré de l'invention, la feuille 12 imperméable à l'humidité est formée de polyéthylène ayant une épaisseur de l'ordre de 0,0254mm. La feuille peut 5 être uniforme ou peut être gaufrée pour améliorer son drapé et son toucher. D'autres feuilles souples imperméables à l'humidité, peuvent être utilisées conformément à l'invention, comme par exemple, des feuilles en téréphtalate de polyéthylène ayant une épaisseur de l'ordre de 0,0127mm. 10 La garniture 14 est formée de fibres cellulosiques cour tes compactées de manière lâche comme des fibres de pulpe de bois ou des linters de coton ou leurs mélanges, qui sont maintenus ensemble par les liaisons entre les fibres ne nécessitant pas l'addition d'additifs, comme cela est connu dans la techni-15 que. Cette garniture est une bande cohérente à faible densité apparente de fibres de celluloses compactées de manière lâche, de préférence de fibres de pulpe de bois réduites en petites particules sous la forme d'un duvet. On entend par fibres courtes dans l'invention, des fibres 20 ayant une longueur inférieure à 6,35mm, par contraste aux fibres longues ou fibres de longueur textile qui ont une longueur supérieure à 6,35mm et comprise en général dans la gamme de 1,27cm à 6,35cm. Les premières fibres sont essentiellement moins coûteuses que les dernières. La classification des fibres courtes 25 stdvant l'invention peut être faite en utilisant la classification de CLARK décrite dans le manuel de l'association technique de l'industrie du papier et de la pulpe de bois (TAPPI-T 233 SU 64). La densité de la garniture 14 doit être supérieure à 0,07g/ 30 cm3 et de préférence comprise entre 0,10 et 0,20 g/cm3« Les valeurs de densités précitées sont applicables à la couche produite. Lors de 1 *emmagasinement et du traitement, l'épaisseur de la garniture est accrue dans une certaine mesure ce qui a pour effet d'avoir des densités abaissées. 35 L'épaisseur fibreuse 16 est constituée d'un mélange de fi bres se composant essentiellement de fibres cellulosiques courtes comme des fibres de pulpe de bois ou des linters de coton en des quantités de l'ordre de 75 à 98%, le resté étant des fibres de longueur textile comme la rayonne. Les fibres cellulo- 72 00680 8 2121718 siques courtes telles que les fibres de pulpe de bois ou les linters de coton, sont essentiellement moins coûteuses que les fibres cellulosiques de longueur textile, comme le coton et la rayonne, et ce faible coût est un facteur pour réduire le prix 5 de l'épaisseur de la couche de l'invention» Dans 1*épaisseur fibreuse, les fibres courtes sont mélangées uniformément avec 2 à 25% en poids de fibres de longueur textile comme des fibres de rayonne de "1,5 deniers coupées uniformément à une longueur de 3,81cm» Les fibres courtes et les 10 fibres longues sont dispersées au hasard et essentiellement uniformément et reliées avec un agent de liaison comme une émulsion acrylique autoréticulable» La bande fibreuse est également traitée avec Tin agent mouillant pour contrecarrer partiellement la répulsion vis-à-vis de l'eau de l'agent de liaison et amener 15 l'épaisseur fibreuse au degré désiré de pouvoir mouillant. On a déjà décrit des épaisseurs fibreuses de ce type» Des épaisseurs fibreuses appropriées pour être utilisées dans l'invention, ont un poids compris dans la gamme de 28,35g/ 0,836m2 à 141,75g/0,836m2 et des densités inférieures à 0,15g/ 20 cm3, généralement comprises dans la gamme de 0,05 à 0,1g/cm3» La résistance à l'état sec de l'épaisseur fibreuse pour un textile ayant un poids de l'ordre de 42,52g/0,836m2 est d'au moins 0,068kg/2,54-cm de largeur dans la direction de la machine et d'au moins 0,036kg/2,5^cm de largeur dans la direction transver-25 sale. Les textiles ont des caractéristiques inhabituellement bonnes d'allongement, d'épaisseur de douceur et de drapé par rapport aux produits de la technique antérieure renfermant une quantité importante de fibres courtes. Un aspect important de l'invention réside dans le pouvoir 30 mouillant sélectif entre l'épaisseur fibreuse et la garniture compact ée~ de manière lâche de fibres cellulosiques courtes, de sorte que l'humidité est retirée sélectivement de l'épaisseur fibreuse dans la garniture. La partie qui est susceptible d'être la moins mouillée des 35 éléments fibreux de la couche de la fig» 1 est l'épaisseur 16. Cependant même dans l'épaisseur 16 l'aptitude au mouillage par l'eau est désirée» La répulsion vis-à-vis de l'eau de l'épaisseur fibreuse n'est pas désirée car, aux densités désirées des fibres dans l'épaisseur fibreuse, la répulsion de l'eau peut em 72 00680 9 2121718 pêcher le liquide de pénétrer dans l'épaisseur fibreuse et les couches absorbantes derrière celle-ci comme une tente retient la pénétration de l'eau de pluie- Pour cette raison, l'épaisseur fibreuse est habituellement traitée avec un agent mouillant com-5 me un agent tensio-actif anionique pour modérer et réduire la répulsion vis-à-vis de l'eau qui peut être conférée aux fibres courtes et aux fibres longues de la bande par l'agent de liaison qui relie les fibres en une couche solidaire. Après le traitement avec un agent mouillant, l'épaisseur fibreuse est réceptive 10 à la pénétration de l'urine mais reste moins susceptible d'être mouillée que la garniture. Un paramètre utile du pouvoir de mouillage réside dans l'angle de contact fibres-liquide, pour les fibres individuelles de la couche, l'angle de contact s'approchant de 90° pour les 15 fibres qui sont difficilement mouillables, dépassant 90° pour les fibres qui sont très fortement répulsives vis-à-vis de l'eau et s'approchant de 0 pour les fibres qui sont fortement humidi-fiables par l'eau. L'angle de contact fibres-liquide peut être déterminé à partir de l'interface au moyen de photographies à vi-20 tesse importante des fibres sèches individuelles maintenues suivant un tas, et avançant dans le liquide de mouillage (eau) à une vitesse de 0,5cm/s par des techniques connues dans ce domaine Dans toute épaisseur fibreuse particulière, l'angle de con tact fibres-liquide pour des fibres individuelles peut varier 25 considérablement en raison de l'uniformité de répartition de l'agent de liaison répulsif vis-à-vis de l'eau et de l'uniformité de la répartition de l'agent de mouillage. -Néanmoins, un angle de contact fibres-liquide compris entre 30e et environ 60° pour la plus grande partie des fibres individuelles 30 (supérieur à 50%) suivant un choix au hasard, fournit un pouvoir de mouillage approprié dans l'épaisseur fibreuse et un angle de contact fibres-liquide ayant une valeur de l'ordre de 40° à 60° est préféré. La garniture 14 est essentiellement plus susceptible d'ê-35 tre humidifiée que l'épaisseur fibreuse et tend à amener le liqui de à distance de l'épaisseur fibreuse. Les fibres individuelles de la garniture sont fortement susceptibles d'être mouillées, elles ont en génaral des angles de contact fibres-liquide inférieurs à 15° et s*approchant de 0 dans un mode de réalisation 72 00680 10 2121718 optimal• L'effet de mèche relatif ou le pouvoir d'absorption préférentiel de l'eau entre l'épaisseur fibreuse 16 et la garniture 14, est affecté tant par les densités relatives des épaisseurs 5 que par le pouvoir de mouillage relatif des fibres individuelles dans chaque épaisseur. L'épaisseur fibreuse est quelquefois plus dense que la garniture, ce qui a tendance à fournir un effet de mèche supérieur dans l'épaisseur fibreuse mais alors les fibres individuelles de la garniture Ont des angles de con-10 tact fibres-liquide essentiellement plus petits que ceux de l'épaisseur fibreuse ce qui pallie la différence de densité et fournit une augmentation globale importante dans la pression des capillaires pour absorber le liquide dans le corps de la garniture. 15 Quand l'urine est déversée dans une zone de l'épaisseur fibreuse 16, elle mouille partiellement cette épaisseur et y est absorbée en s'étalant suivant une étendue limitée pour former une zone mouillée pratiquement circulaire» Quand l'urine passe à travers l'épaisseur fibreuse et vient au contact des 20 fibres de la garniture 14, elle est absorbée d'une façon préférentielle dans la garniture en raison de son pouvoir de mouillage amélioré. Elle s'étale dans la garniture pour mouiller une zone de plus grande étendue ou mouille les bords de la garniture en fonction de la quantité d'urine qui a passé. 25 Dans certains cas, lorsqu'une quantité importante d'urine a été déversée rapidement, la zone mouillée de la garniture devient saturée et l'urine en excès aidée par la présence de la feuille imperméable 12 et son adhérence à la garniture compactée de manière lâche suivant un motif discontinu essentiellement 30 à travers l'interface entre celles-ci, s'écoule dans les parties préalablement sèches de la garniture et finalement dans les parties préalablement sèches de l'épaisseur fibreuse. Toutefois, il y a lieu de noter que cet écoulement à partir de la feuille imperméable a lieu des parties les plus extérieures de la couche 35 vers l'intérieur afin que la plus grande partie de l'épaisseur fibreuse reste sèche jusqu'à ce que toutes les autres parties fibreuses de la couche soient saturées. Il existe une coopération entre la garniture compactée de manière lâche et la feuille imperméable 12 à laquelle elle adhè 72 C0680 i-i 2121718 re» Un déversement d'urine a lieu habituellement en peu de temps et le taux d'absorption de la couche doit être approprié pendant cette courte durée malgré la capacité finale de la couche à absorber la quantité de liquide déversé. La feuille im-5 perméable sert à maintenir l'urine et à l'empêcher de mouiller les draps du lit ou les vêtements extérieurs afin que les parties absorbantes de la couche puissent avoir le temps d'agir. En outre, étant donné que la feuille imperméable adhère au duvet de la garniture sur une zone largement répartie, la feuille sert 10 comme fixation pour stabiliser le duvet de la garniture contre la migration des fibres compactées de manière lâche. Dans le mode de réalisation de l'invention, dans lequel la garniture compactée de manière lâche de fibres cellulosiques courtes adhère directement à la feuille imperméable, on préfère 15 faire adhérer les deux couches au moyen de lignes d'adhésif 22 qui s'étendent dans le sens de la longueur de la dimension maximale de la couche. Ces lignes d'adhésif coagissent avec la feuille imperméable et tendent à canaliser l'écoulement d'urine dans le sens de la longueur de sorte que le liquide tend à s'éta-20 1er suivant un schéma pratiquement elliptique, plutôt que suivant un motif circulaire. Lorsque l'étalement d'urine dans la garniture compactée de manière lâche de la couche atteint un bord de la garniture, il tend à s'écouler dans une certaine mesure à l'extérieur de la 25 couche et dans les draps du lit ou les vêtements extérieurs du nourrisson» Tout bord de la garniture peut être le premier atteint par l'étalement d'urine en fonction de la position du nourrisson, de la répartition de son poids pendant et après une décharge d'urine» Cependant, en général, l'urine a plutôt ten-30 dance à atteindre un ou plusieurs bords latéraux avant d'atteindre un bord d'extrémité car la garniture a une largeur plus faible que la longueur de sorte que tout point de décharge se trouve plus près d'un bord latéral que d'un bord d'extrémité» La canalisation de l'urine dans le sens longitudinal par 35 l'action mutuelle des lignes d'adhésif et de la feuille imperméable, tend à égaliser l'étalement de l'urine aux bords d'extrémité et aux bords latéraux de sorte que toute la capacité d'absorption de la garniture peut être utilisée avant que tout bord soit atteint. 72 00680 12 2121718 Le mode de réalisation de la fig» 2 décrit ci-dessus est le mode de réalisation le plus simple et le plus économique de l'invention» Cependant, pour obtenir un meilleur comportement, on préfère le mode de réalisation de la fig» 3» Le mode de réa-5 lisation de la fig» 3 est analogue à celui de la fig»2 sauf que l'épaisseur fibreuse est découpée d'une façon plus large que la feuille imperméable et est pliée sur elle-même dans les parties marginales pour fournir une bordure plus épaisse et plu3 volumineuse» La partie dépliée de l'épaisseur fibreuse est repré-10 sentée en 16c, et la partie double en 16d» Etant donné que l'épaisseur fibreuse 16 présente une résistance et un corps importants, son pliage sur les parties marginales de la couche, favorise la résistance de la couche et procure une résistance supplémentaire au déchirage lorsque des é-15 pingles sont utilisées. En outre, la configuration de la fig» 3 améliore l'équilibre et le toucher de la couche et fournit une meilleure étanchéité lorsque les parties marginales viennent au contact avec les cuisses du nourrisson lorsque la couche est épinglée en place. 20 Un autre avantage du mode de réalisation de la fig. 3, dé rive du fait que le repliage de l'épaisseur fibreuse comprime la surface interne du pli et 1'étire à la surface extérieure de la courbure pour fournir une densité inférieure au bord le plus extérieur dans l'épaisseur fibreuse pliée. Quand la couche est 25 entièrement saturée avec de l'urine au bord de l'épaisseur fibreuse, l'urine tend à être maintenue dans la partie interne densifiée du pli de préférence au bord moins dense le plus externe et tend par conséquent à être maintenue dans la couche. Il y a lieu de remarquer que tant à la fig. 2 qu'à la fig.3, 30 l'épaisseur fibreuse assemblée dans la couche (qu'elle soit pliée ou non), est contiguë à la feuille imperméable et il n'y a pas de pliage sur la feuille imperméable pour envelopper tout bord de matière fibreuse. Ainsi, il n'existe pas de partie de la surface supérieure de la couche (comme représenté aux fig. 2 35 et 3) qui est recouverte de matière plastique, et aucune partie en matière plastique ne vient en contact direct avec la peau du nourrisson lorsque la couche est mise en place au moyen d'épingles ou d'attaches* Un contact direct prolongé de la matière plastique avec la peau du nourrisson peut provoquer une irrita 72 00680 2121718 tion et une infection mais néanmoins on l'utilise dans les couches pouvant être jetées de la technique antérieure pour avoir une étanchéité vis-à-vis de la peau du nourrisson» La capacité d'absorption supérieure de la couche de l'invention et son fonc-5 tionnement supérieur, rendent ce contact matière plastique-peau nécessaire. Dans le mode de réalisation de la fig» 4-, on prévoit deux garnitures compactées de manière lâche de fibres cellulosiques courtes disposées entre l'épaisseur fibreuse 16 et la feuille 10 imperméable 12, à savoir la garniture 14 analogue à la garniture portant la même référence que dans le mode de réalisation de la fig. 2 et une deuxième garniture plus grande 20 analogue à la garniture 14 sauf pour ses dimensions. L'effet global est d'avoir une coupe transversale échelonnée comme représentée à la 15 fig. 4-. Lorsque le poids d'un nourrisson repose sur la réalisation échelonnée de la fig. 4, il y a une tendance pour que la matière absorbante non comprimée des garnitures 14 et 20 compactées de manière lâche, devienne partiellement comprimée par le poids» 20 Etant donné qu'il y a une plus grande épaisseur de la matière au centre de la réalisation échelonnée de la fig» 4 plutôt qu'aux bords, il existe une plus grande pression (et par conséquent une plus grande compression) au centre» Ceci entraîne un plus petit rayon efficace des capillaires dans la partie centrale. 25 Avec un liquide donné, la force des capillaires augmente avec des rayons plus petits des capillaires, ce qui a pour résultat d'entraîner un plus grand effet de mèche de la partie centrale fortement comprimée de la réalisation de la fig. 4 par comparaison aux parties marginales moins comprimées. Dans le cas d'une 50 couche destinée à être utilisée la nuit, conçue pour maintenir plusieurs déversements d'urine, la réalisation de la fig.4 permet de maintenir l'urine en place dans la partie centrale de la couche et à distance des bords à partir desquels l'urine peut fuir» 55 A l'interface entre les garnitures 14 et 20 compactées de manière lâche, il y a un entremêlement de leurs fibres de surfaces respectives ce qui a tendance à fournir une coalescence des deux garnitures en une seule. Cet entremêlement de la surface aidé par le degré lâche de compactage à chaque surface, 72 C0680 14 2121718 tend à transmettre la stabilité de la garniture 14 à la garniture 20 contre la migration latérale ët la garniture 20 à son tour a tendance à avoir une adhésion globale avec la feuille imperméable. 5 La couche de l'invention est normalement emballée et vendue dans un état plié- La fig. 6 illustre la couche de la fig. 1 dans un état plié, et représente également en traits mixtes la couche dans un état partiellement ouvert près à être appliquée sur le bas ventre et les cuisses d'un nourrisson» La fig. 7 est 10 une coupe transversale partielle de la couche pliée de la fig» 6 prise suivant la ligne 7-7 de cette figure. Comme représenté aux fig. 6 et 7, les parties marginales latérales 12b et 16b de la feuille imperméable 12 et de l'épaisseur fibreuse 16 avec une partie de la garniture 14, sont pliées 15 vers l'intérieur suivant un premier pli pour fournir comme couche la plus supérieure du pli une partie de la feuille imperméable à l'humidité désignée par 12 La couche est maintenue dans son état plié par deux petits points centraux d'adhésif 24 appliqués entre le corps principal de la couche et les côtés 16b de l'épaisseur fibreuse, un point 30 se trouvant sur chaque côté plié de la couche. Lorsque la couche doit être mise sur le nourrisson, les plis sont ouverts sur un côté de chacun des points d'adhésif, comme représenté en traits mixtes à la fig. 6, et la partie ouverte de la couche est insérée sous le postérieur du nourrisson tandis que la partie 35 pliée est élevée dans la région de 1'entre-jambes. La forme finale de la couche est représentée en perspective à une échelle réduite à la fig. 5« Dans la forme de réalisation de l'invention représentée aux fig» 5 et 6, la couche comprend des attaches adhésives 26 ayant 72 00680 15 2121718 chacune une extrémité fixe reliée à la feuille imperméable 12 et une extrémité libre dans laquelle la surface adhésive est recouverte par une épaisseur fibreuse 32. Les épaisseurs fibreuses 32 sont retirées pour exposer les surfaces adhésives 5 lorsque la couche est appliquée au nourrisson, comme dans la configuration représentée à la fig. 5, et les extrémités libres des attaches adhésives sont fixées aux coins opposés de la couche. La fig. 8 illustre le mode de réalisation de l'invention 10 dans lequel un rembourrage 18 en cellulose crêpé est interposé entre la garniture cellulosique 14 et la feuille imperméable 12. De préférence, l'épaisseur 18 comprend au moins deux plis du rembourrage. Cependant, étant donné que le rembourrage en cellulose crêpé n'est pas relié sur cette couche, pour sa capacité 15 d'absorption totale, on préfère que l'épaisseur 18 ne renferme pas plus de quatre plis de rembourrage pour éviter une rigidité excessive dans la couche. Le rembourrage crêpé est, de préférence, orienté dans la couche de la fig. 8 de sorte que sa direction de fabrication est 20 transversale à la longueur de la couche et que ses nervures crêpées s'étendent dans le sens de la longueur. De cette façon, on obtient une préférence pour l'écoulement de l'urine dans le sens de la longueur de la couche. A l'interface entre la garniture 14 compactée de manière 25 lâche et le rembourrage 18 crêpé en cellulose, les fibres superficielles de la garniture sont entremêlées en gaufrures du rembourrage, ce qui fournit une liaison rigide entre les épaisseurs sans la nécessité d'utiliser tin adhésif entre elles. Le rembourrage adhère à son tour à la feuille imperméable par l'éten-30 due de l'interface entre eux de la même façon que la garniture compactée de manière lâche adhère à la feuille imperméable dans le mode de réalisation de la fig. 2. Des structures fibreuses appropriées pour fabriquer les garnitures 14 utilisées dans l'invention, sont produites à par-35 tir de fibres cellulosiques courtes obtenues par broyage ou fractionnement de fibres de pulpe de bois compactées ou de linters de coton. La matière cellulosique compactée a une teneur en humidité de 5 à 10% en poids (ou est légèrement humidifiée pour être amenée dans cette gamme) avant d'être soumise à l'opération 72 C0680 2121718 de broyage de sorte que les fibres produites par broyage ont une humidité suffisante pour avoir l'aptitude d'engendrer des liaisons d'hydrogène entre les fibres qui fournissent une certaine cohérence à la garniture. 5 Les garnitures sont formées initialement en insufflant de l'air aux fibres cellulosiques légèrement humides sur un support suivant un poids total de l'ordre de 56,7g/0,836m2 à environ 283,5g/0,836m2, puis en soumettant les fibres soufflées à l'air à une compression élevée» La patite quantité d'humidité qui 10 peut ensuite être ajoutée, lorsque cela est nécessaire à la pulpe de bois cellulosique, est répartie uniformément à travers les fibres souffiées à l'air par les opérations de broyage et d'insufflation d'air, et après la compression cette humidité procure des liaisons faibles d'hydrogène pour avoir une certaine rigidité 15 dans le corps de la garniture. Les fibres courtes utilisées dans la fabrication des garnitures 14- de l'invention, sont,en général, entièrement des fibres de pulpe de bois ou des linters de coton» Toutefois, d'autres fibres cellulosiques peuvent être utilisées ainsi que des mélan-20 ges de fibres cellulosiques avec d'autres fibres comme la soie, la laine, le nylon et l'acétate de cellulose» Les fibres de pulpe de papier kraft fortement purifiées se sont révélées être les plus satisfaisantes pour de nombreuses applications» La pulpe de bois utilisée pour fabriquer les garnitures 25 compactées de manière lâche, est habituellement broyée en fibres individuelles courtes dans un broyeur» Cependant, dans un mode de réalisation préféré, certaines des fibres de pulpe de bois ne sont pas complètement fractionnées st restent reliées aux autres fibres en petits blocs, en général inférieurs à 6,35mm» On a 30 trouvé que la présence de ces petits blocs de fibres dans la garniture fournit des îlots de ténacité accrue pour retenir les liquides. Lorsque le poids d'un nourrisson sur une partie de la garniture rend dense cette partie et tend à concentrer le liquide dans la partie densifiée, la présence des blocs des fibres 35 dans la garniture, tend à maintenir le liquide en place» De préférence, d'environ 2 à environ 10% en poids des fibres doivent être présents sous la forme de ces blocs qui sont répartis uniformément et de manière désordonnée à travers la garniture cellulosique de sorte qu'ils n'altèrent pas le gradient de den 72 C0680 17 2121718 sité essentiellement égal à 0 de la garniture dans son épaisseur. Il y a de faibles liaisons hydrogène dans la garni taire compactée de manière lâche des fibres cellulosiques courtes, ce 5 qui fournit une résistance suffisante pour maintenir la rigidité de la garniture lors d'un traitement ordinaire et une résistance supplémentaire est obtenue par l'adhésion des garnitures à la couche imperméable ou la pellicule de polyéthylène, soit directement soit par l'intermédiaire d'une épaisseur. 10 Dans les modes de réalisation des fig» 2 et 3 où une seule garniture compactée de manière lâche de fibres cellulosiques courtes, adhère directement à la pellicule de polyéthylène, l'adhérence est obtenue de préférence par l'application de lignes parallèles d'adhésif à la pellicule avant de l'amener en 15 contact avec la garniture- Comme expliqué ci-dessus, les points parallèles d'adhésif disposés dans le sens de la longueur de la couche tendent à canaliser l'écoulement de l'urine dans le sens de la longueur afin d'utiliser le plus de longueur possible de la couche pour l'absorption avant que l'urine atteigne les cô-20 tés de la couche. L'emploi de points parallèles d'adhésif permet également l'adhésion entre la garniture et la pellicule par l'intermédiaire de leur interface sans la rigidité excessive qui résulterait si l'adhésif était appliqué sous la forme d'une pellicule continue. 25 L'adhésion globale étroite entre la garniture et la pelli cule de polyéthylène par contraste à l'adhésion marginale, empêche la formation d'espaces importants entre elles, où des quantités relativement importantes d'urine libre non absorbées, peuvent s'accumuler. En outre, l'adhésion globale à la pellicu-30 le de polyéthylène tend à stabiliser les garnitures compactées de manière lâche et à maintenir ces fibres et former un réseau par migration transversale. Dans le mode de réalisation de la fig. 4-, la stabilisation de la garniture 20 par l'adhésion à la couche de polyéthylène, 35 est transmise dans une certaine mesure à la garniture en raison de 1'entremêlement des fibres des deux garnitures à leur interface. Dans le mode de réalisation de la fig- 8, l'adhésion du rembourrage crêpé en cellulose à la pellicule de polyéthylène, 72 CQ680 18 2121718 a également lieu par l'intermédiaire de la zone à leur interface. Cette adhésion contrecarre la tendance du rembourrage à former un faisceau et la stabilisation du rembourrage est transmise au duvet de la garniture cellulosique par l'adhésion de la 5 garniture au rembourrage par entremêlement des fibres de la garniture dans les gaufrures du pli supérieur du rembourrage. La liaison adhésive de la pellicule de polyéthylène à sa couche adjacente, n'a pas besoin d'affecter la forme de lignes parallèles lorsque l'épaisseur adjacente est le rembourrage crêpé 10 en cellulose décrit à la fig. 8 ou une autre réalisation dans laquelle la fonction de canalisation dans le sens longitudinal peut être obtenue. L'adhésif peut également être appliqué suivant d'autres motifs comme au moyen de tâches espacées ou d'autres formes du type à îlots mais une adhésion globale assez 15 étroite entre la pellicule en polyéthylène et sa couche adjacente est nécessaire et aucune partie de la pellicule ne doit se trouver à une distance supérieure à environ 5,08cm à partir d'un point d'adhésion» En l'absence de cette adhésion globale étroite, le duvet de la garniture n'a pas une stabilisation directe 20 ou indirecte à partir de la feuille en polyéthylène et des espaces pour le recueil de l'urine non absorbée sont engendrés par la séparation de la feuille de polyéthylène de sa couche adjacente dans les zones où elles n'adhèrent pas l'une à l'autre. L'épaisseur fibreuse comme décrit ci-dessus, contient en-5 tre 75 et 98% en poids de fibres courtes ne dépassant pas une longueur de l'ordre de 6,35mm. La moyenne de la longueur des fibres courtes est comprise dans la gamme de 1,59mm à 4,76mm. L'épaisseur fibreuse est préparée en formant tout d'abord une bande de fibres sèches déposées au hasard d'un mélange désiré 0 de fibres courtes et longues, la bande ayant une densité de l'ordre de 0,09 g/cm3 à 0,025 g/cm3 comme mesurée par le procédé ASTTÎ D-1777 sous une pression de 0,01 kg/cm2. Dans des épaisseurs fibreuses ayant des poids compris entre 28,35 g/0,836 m2 et 141,75 g/0,836 m2 sont en général appro-35 priées pour être utilisées dans l'invention. Une épaisseur fibreuse particulière qui a été employée avec succès, se compose d'environ 15% de fibres de longueur textile comme des fibres de rayonne de 1,5 deniers coupées uniformément à une longueur de 2,54cm et 3,81cm et de 85% de fibres de linters de coton de 72 00680 2121718 deuxième coupe individualisées. Cette épaisseur fibreuse est obtenue sur un dispositif de dépôt de bande suivant un poids de 56,7 g/0,836 m2. Cette épaisseur est ensuite acheminée dans un dispositif de liaison comprenant un dispositif d'aspiration et 5 un agent de liaison comme une émulsion acrylique auto-réticula-ble est appliquée. Un agent de liaison qui a été employé avec beaucoup de succès est représenté par un latex d'un copolymère de polyéthyl-acrylatej contenant de petites quantités d'acrylo-nitrile et d'un monomère réticulable vendu sous la dénomination 10 commerciale de HYCAR 2600 X 120. L'agent de liaison doit être, de préférence, du type à faible viscosité avec une viscosité inférieure à 5 centipoises. Four éviter une répulsion excessive vis-à-vis de l'eau, un agent tensio-actif, de préférence, un agent tensio-actif anioni-15 que, est incorporé dans la suspension du liant. Un agent tensio-actif typique qui s'est révélé être approprié, est un ester d'al-coyle sulfoné ionique vendu sous la dénomination commerciale de TRITON GR 5. La composition de la suspension de liants et la quantité 20 d'aspiration au niveau de la fente d'aspiration, sont réglées dans une application typique afin de procurer au textile une addition de solide sec de 6% en poids calculé par rapport au poids du textile dont environ 0,15% représente la quantité d'agents tensio-actifs. Une gamme appropriée pour la quantité de liants 25 est de 4,5% à environ 9%, calculée par rapport au poids du textile. La bande humide est acheminée dans une étuve de séchage ayant orne température de 15^ à 160°C où elle est séchée et le liant de résine polymérise. La matière résultante a une densité 30 de 0,05 g/cm3 à 0,07 g/cm3 et une résistance à l'état sec de l'ordre de 0,634 kg/2,54cm de largeur dans le sens transversal. Les résistances à l'état sec sont d'environ 0,388 kg/2,54 cm de largeur dans le sens de la machine et d'environ 0,227 kg/2,54 cm de largeur dans la direction transversale. 35 L'agent de liaison dans l'épaisseur fibreuse tend à procu rer une plus grande stabilité dimensionnelle à l'épaisseur plutôt qu'à la garniture qui ne contient pas d'agents de liaison. Lorsque la couche est humidifiée avec de l'urine et que le poids du nourrisson se trouve sur une partie de celle-ci, tant l'épais 72 C0680 20 2121718 seur fibreuse que la garniture sont comprimées sous le poids mais la garniture est plus soumise à la compression car elle ne contient pas d'agents de liaison. Ce compactage accru dans la garniture favorise la marge de l'effet de mèche qui apparaît 5 comparativement à l'épaisseur fibreuse, (même lorsqu'elle est sèche et non comprimée) et tend à maintenir le liquide fortement contre la migration dans l'épaisseur fibreuse où elle peut mouiller la peau du nourrisson. Si on le désire, l'épaisseur fibreuse peut être fabriquée 10 avec un revêtement de fibres longues sur une ou deux surfaces de celle-ci, à la place ou en plus des fibres longues mélangées avec les fibres courtes. On a déjà décrit un tel mode de réalisation. Dans un autre mode de réalisation de l'invention, Ir'épais-15 seur fibreuse peut être constituée essentiellement entièrement de fibres de longueur textile reliées ensemble avec un agent de liaison résineux. Ce mode de réalisation peut fournir une épaisseur fibreuse de plus grande résistance mais n'est pas préféré car il est plus coûteux et parce que la résistance de l'épaisseur 20 fibreuse contenant des fibres courtes est appropriée dans la plupart des cas. Dans tous les modes de réalisation de l'invention, l'adhérence de la couche imperméable à la garniture en continu ou en discontinu sur pratiquement toute l'interface entre elles est 25 importante car elle empêche une séparation entre celle-ci et la création d'espaces sensibles dans lesquels des quantités importantes d'urine liquide libre peuvent s'accumuler. L'adhérence de la couche imperméable à la couche cellulosique de la garniture directement ou au moyen d'une couche intermédiaire, fournit 30 une stabilisation de dimension de la garniture vis-à-vis du mouvement transversal et, par conséquent, une certaine stabilisation du duvet de fibres compactées de manière lâche de la garniture . L'invention n'est pas limitée à la forme de réalisation 35 représentée et décrite en détail car diverses modifications peuvent y être apportées sans sortir de son cadre. 72 00580 21 2121718 REVENDICATIONS 1 - Couche à plusieurs épaisseurs caractérisée en ce qu'elle comprend (l) une épaisseur fibreuse 60us la forme d'une bande liée susceptible d'être mouillée à l'eau de fibres longues et courtes mélangées, (2) une garniture fortement poreuse de fl- 5 bres cellulosiques courtes qui sont compactées de manière lâche dans l'épaisseur de la garniture, cette garniture ayant un pouvoir de mouillage à l'eau supérieur à celui de l'épaisseur fibreuse et étant disposée en relation de vis-à-vis avec l'épaisseur fibreuse et (3) une feuille de support imperméable à l'eau 10 sur le côté de la garniture compactée de manière lâche opposée à l'épaisseur fibreuse, cette feuille de support adhérent à son épaisseur adjacente par l'intermédiaire de la zone de l'interface entre elles. 2 - Couche suivant la revendication 1, caractérisée en ce 15 que la garniture compactée de manière lâche n'a pas essentiellement de gradient de densité dans son épaisseur lorsqu'elle est dans un état Jéplié. 3 - Couche suivant l'une des revendications 1 et 2, caractérisée en ce que la garniture fibreuse cellulosique est en con- 20 tact direct avec la feuille de support imperméable à l'eau. 4 - Couche suivant l'une des revendications 1 à 3 caractérisée en ce que la garniture fibreuse cellulosique est en contact avec une deuxième garniture fortement poreuse de fibres cellulosiques courtes qui sont compactées de manière lâche 2 5 dans l'épaisseur de la garniture sur le côté de la première garniture nommée, opposée à la couche fibreuse et la deuxième garniture fibreuse fortement poreuse est en contact direct avec la feuille de support imperméable à l'eau. 5 - Couche suivant l'une des revendications 1 à 4, caracté-30 risée en ce que la garniture fibreuse cellulosique est en contact direct avec un rembourage de cellulose gaufré sur le côté de la garniture opposé à l'épaisseur fibreuse et le rembourrage de cellulose gaufré est en contact direct avec la feuille de support imperméable à l'eau. 35 6 - Jouche suivant l'une des revendications 1 à 5 caracté risée en ce que la feuille de support imperméable à l'eau adhère directement à son épaisseur adjacente au moyen d'un adhésif réparti de façon discontinue sur toute interface entre elles 72 00580 22 2121718 7 - Couche suivant l'une des revendications 1 à 6, caractérisée en ce que la feuille de support est essentiellement rectangulaire et en ce que l'adhésif est réparti sous la forme de ligne parallèle s'étendant dans le sens de la longueur par rap- 5 port à celle-ci. 8 - Couche suivant l'une des revendications 1 à 7, caractérisée en ce que l'épaisseur du rembourrage en cellulose crêpée a une forme essentiellement rectangulaire et est orienté afin que les nervures de son crêpage s'étendent longitudinalement. 10 9 - Couche suivant l'une des revendications 1 à 8, caracté risée en ce que la feuille de support et l'épaisseur fibreuse sont essentiellement rectangulaires et coextensibles, la garniture est essentiellement rectangulaire et plus étroite que la feuille de support et l'épaisseur fibreuse et disposée au centre 15 par rapport à celles-ci pour fournir les parties marginales de la couche dans laquelle la feuille de support et la bande fibreuse sont en contact direct l'orne avec l'autre. 10 - Couche suivant l'une des revendications 1 à 9» caractérisée en ce que la teneur en fibres de l'épaisseur fibreuse se 2 0 compose d'environ 75 à 98 $> en poids de fibres courtes ayant une longueur de fibres inférieure à 6,35 mm et d'environ 2 à 25 1° en poids de fibres longues ayant une longueur comprise entre environ 1,27 cm et 6,35 cm. 11 - Couche suivant l'une des revendications 1 à 10, carae- 25 térisée en ce que les fibres de l'épaisseur fibreuse sont reliées ensemble par un agent de liaison polymère répulsif vis-à vis de l'eau et en ce que les fibres de l'épaisseur fibreuse sont enrobées avec un agent tensio-actif. 12 - Couche suivant l'une des revendications 1 à 11, carac- 30 térisée en ce que la garniture et la feuille de support adhérent l'une à l'autre au moyen d'un adhésif réparti de manière discontinue sur toute l'interface entre elles. 13 - Couche suivant l'une des revendications 1 à 12, caractérisée en ce que l'épaisseur fibreuse a un poids de l'ordre de 35 28,35 g/0,836 m2 à 141,75 g/0,836 m2 et une densité inférieure à environ 0,15 g/cm3. 14 - Couche suivant l'une des revendications 1 à 13, caractérisée en ce que la densité est comprise entre environ 0,05 et 0,1 g/cm3. 72 OOôSO 23 2121718 15 - Couche suivant l'une des revendications 1 à 14, caractérisée en ce oue la garniture a une densité comprise entre environ 0,10 et 0,20 g/cm3. 16 - Couche suivant l'une des revendications 1 à 15, carae-5 térisée en ce que la garniture contient parmi ses fibres compactées de manière lâche, des blocs de fibres dispersés au hasard, ces blocs ne mesurant pas plus d'environ 6,55 mm dans leur plus grande dimension et représentant de l'ordre de 2 c/c à 10 fo du poids de la garniture compactée de manière lâche. 10 17 - Couche à plusieurs épaisseurs , caractérisée en ce qu'elle comprend :(1) une épaisseur fibreuse sous la forme d'une bande liée pouvant être mouillée à l'eau de fibres longues et coir tes mélangées dont environ 75 à 98 % en poids sont des fibres courtes ayant une longueur inférieure à 6,35 mm et dont 2 à envi-15 ron 25 ^ en poids sont des fibres longues ayant une longueur de l'ordre de 1,2 7 cm à 6,35 cm, ces fibres étant reliées ensemble par un agent de liaison répulsif vis-à-vis de l'eau et revêtu d'un agent tensio-actif, (2) une garniture fortement fibreuse compactée de manière lâche de fibres cellulosiques courtes dis-2 0 posées suivant une relation de vis-à-vis avec l'épaisseur fibreuse ayant un plus grand pouvoir de mouillage à l'eau que l'épaisseur fibreuse et essentiellement pas de grandient de densité dans l'épaisseur lorsqu'elle est dans l'état déplié et (3) une feuille de support imperméable à l'eau adhérant directement à la 2 5 garniture compactée de manière lâche sur une face de celle-ci opposée à la face se trouvant en juxtaposition avec l'épaisseur fibreuse au moyen d'un adhésif réparti de façon discontinue sur toute l'interface entre elles, cette feuille de support et cette épaisseur fibreuse ayant une forme essentiellement rectangulaire 30 et coextensible, la garniture étant de forme essentiellement rectangulaire et plus étroite que la feuille de support et l'épaisseur fibreuse est disposée au centre par rapport à celles-ci pour fournir les parties marginales de la couche dans laquelle la feuille de support et l'épaisseur fibreuse sont en contact 35 direct l'une avec l'autre. 18 - Couche suivant la revendication 17, caractérisée en ce que la couche fibreuse a une épaisseur double sur ses parties marginales latérales. 72 00680 24- 2121718 19 - Couche suivant l'une des revendications 17 et 18, caractérisée en ce que au moins 50 fô des fibres individuelles dans l'épaisseur fibreuse ont des angles de contact fibres-liquide par rapport à l'eau compris entre environ 30° et 60°. 5 20 - Couche suivant l'une des revendications 17 et 19, carac térisée en ce que les fibres individuelles dans la garniture cellulosique ont des angles de contact fibres-liquide, par rapport à l'eau qui ne sont pas supérieures à environ 15 °. 21 - Couche suivant l'une des revendications 17 à 2 0, carac-10 térisée en ce que l'adhésif réparti de façon discontinue affecte la forme de lignes parallèles s'étendant dans le sens de la longueur sur la feuille de support. 22 - Couche à plusieurs épaisseurs caractérisée en ce qu'elle comporte : (l) une épaisseur fibreuse-poreuse sous la 15 forme d'une bande liée pouvant être mouillée à l'eau de fibres longues et courtes mélangées dont environ 75 à 98 # en poids sont des fibres courtes ayant une longueur inférieure à 6,35 mm et dont 2 à environ 25 en poids sont des fibres longues ayant une longueur de l'ordre de 1,27 cm à 6,35 cm, ces fibres étant 20 reliées ensemble par un agent de liaison répulsif vis-à-vis de l'eau et revêtu d'un agent tensio-actif,(2) une première garniture fortement poreuse compactée de manière lâche de fibres cellulosiques courtes disposées suivant une relation de vis-à-vis avec l'épaisseur fibreuse ayant un plus grand pouvoir de mouil-25 lage à l'eau que l'épaisseur fibreuse et essentiellement pas de gradient de densité dans l'épaisseur lorsqu'elle est dans l'état déplié,(3) une deuxième garniture fortement poreuse compactée de manière lâche de fibres cellulosiques courtes en contact o ^p 4 • ' - v. J 25 2121718 ture F.vant une forme essentiellement rectangulaire et étant plus étroite que la deuxième garniture et disposée au centre par rapport à celle-ci pour avoir une réalisation échelonnée et des parties marginales de la couche où la feuille de support et l'épais seur fibreuse sont en contact direct l'une avec l'autre. 25 - Couche à plusieurs épaisseurs caractérisée en ce qu'elle comprend (1) une épaisseur fibreuse-poreuse sous la forme d'une bande liée pouvant être mouillée à l'eau de fibres longues et courtes mélangées dont environ 75 à 98 $ en poids sont des fibres courtes ayant une longueur inférieure à 6,35 mm et dont deux à environ 25 9» en poids sont des fibres longues ayant une longueur de l'ordre de 1,27 cm à 6,35 cm, ces fibres étant reliées ensemble par un agent de liaison répulsif vis-à-vis de l'eau et revêtues d'un agent tensio-actif (2) une garniture fortement poreuse compactée de manière lâche de fibres cellulosiques courtes disposées suivant une relation de vis-à-vis avec l'épaisseur fibreuse, ayant un plus grand pouvoir de mouillage à l'eau que l'épaisseur fibreuse et essentiellement pas de gradient de densité dans l'épaisseur lorsqu'elle est dans l'état déplié, (3) un rembourrage en cellulose gaufré ->n contact avec la garniture fortement poreuse sur son côté opposé à l'épaisseur fibreuse , et (4) une feuille de support imperméable à l'eau adhérant directement au rembourrage en cellulose gaufré sur la face de celui-ci opposée à la garniture fortement poreuse au moyen d'un adhésif réparti de façon discontinue sur toute l'interface entre eux, la feuille de support et l'épaisseur fibreuse ayant une forme essentiellement rectangulaire et coex-tensible, la garniture et le rembourrage étant étant essentiellement rectangulaire et plus étroit que la feuille de support et l'épaisseur fibreuse et disposés au centre par rapport à celles-ci pour fournir les parties marginales de la couche où -la feuille de support et l'épaisseur fibreuse sont en contact direct l'une avec l'autre. 24 - Couche suivant l'une des revendications 1 à 23, caractérisée en ce que le rembourrage est disposé sur la couche afin que les nervures de son crêpage s'étendent dans le sens longitudinal de la couche.